(57)【特許請求の範囲】
【請求項１】
テープ基材の片面に、下記Ａ、Ｂを主成分とし、さらにＣ成分を必須成分として含有する剥離剤層を設け、前記基材のもう一方の面に粘着剤層を設けてなる粘着テープにおいて、前記Ａ成分およびＢ成分の重量比率が、Ａ：Ｂ＝３０：７０〜８０：２０の範囲にあることを特徴とする粘着テープ。
Ａ成分：（１）下記（ｉ）〜（ｉｉｉ）を主成分とする
付加反応型シリコーン、（ｉ）
【化１】
0003599158.tif 000006
式中、Ｒ：ＣＨ3または（ＣＨ2）ｙＣＨ＝ＣＨ2
ただし（ＣＨ2）ｙＣＨ＝ＣＨ2は０．４〜５．０モル％含み、ｙ＝０または４の整数を示す。ｍ＋ｎは１００以上の整数を示す。（ｉｉ）一分子中に３個以上のけい素原子結合水素原子を有するオルガノハイドロジェンポリシロキサン、（ｉｉｉ）白金系硬化触媒、または、
（２）下記（ｉｖ）〜（ｖｉ）を主成分とする縮合反応型シリコーン、（ｉｖ）
【化２】
0003599158.tif 000007
式中、Ｒ1〜Ｒ4の少なくとも１つがオキシアルキレン基であり、ｍ＋ｎは１０以上の整数を示す。（ｖ）一分子中に３個以上のけい素原子結合水素原子を有するオルガノハイドロジェンポリシロキサン、（ｖｉ）有機酸金属塩系硬化触媒、
Ｂ成分：ガラス転移点（Ｔｇ）が３００°Ｋ〜４５０°Ｋである有機樹脂。
Ｃ成分：下記（ハ）単位を有する反応性有機レジン系剥離コントロール剤。
ＣＨ2＝ＣＨ（ＣＨ2）ｘ（ＣＨ3）2ＳｉＯ1/2・・・（ハ）
ただし、式中ｘ＝０または４の整数を示す。
【請求項２】
粘着テープ基材の片面にシリコーン系剥離剤層を設け、該剥離剤層が（ａ）付加反応型シリコーン、（ｂ）ガラス転移点（Ｔｇ）が３００〜４５０°Ｋであるセルロース誘導体、（ｃ）下記（ハ）単位を有する反応性有機レジン系剥離コントロール剤の３成分を必須成分とし、剥離剤層中に含まれる（ａ）成分が２０〜８０重量％、（ｂ）成分が１５〜４５重量％、（ｃ）成分が２〜３５重量％であり、前記基材のもう一方の面に粘着剤層を設けてなることを特徴とする粘着テープ。
ＣＨ2＝ＣＨ（ＣＨ2）ｘ（ＣＨ3）2ＳｉＯ1/2…（ハ）
ただし、式中ｘ＝０または４の整数を示す。
【請求項３】
該剥離剤層面の接触角（水とエタノールの重量比が１：１である溶液を用い、滴下量５μｌで３０秒後に測定）が５５〜７５度の範囲であることを特徴とする請求項１または２に記載の粘着テープ。
【請求項４】
剥離剤層面に対する前記粘着剤層のＪＩＳ  Ｚ０２３７に基づく剥離力が１００〜５００ｇｆ／２５ｍｍであることを特徴とする請求項１、２または３に記載の粘着テープ。
【請求項５】
目止め処理を施したメラミンクルパックを基材とすることを特徴とする請求項１〜４のいずれか１項に記載の粘着テープ。
【発明の詳細な説明】
【０００１】
【発明の属する技術分野】
本発明は粘着テープに関するものである。さらに詳しくは、重ね貼り性、マジックでの筆記性（印字性）、ノンスリップ性のいわゆる３機能性に優れ、かつ耐熱性に優れた粘着テープに関する。
【０００２】
【従来の技術】
一般に粘着テープは、基材の片面に粘着剤層を設け、もう一方の面に長鎖アルキル基含有化合物もしくはシリコーン系剥離剤層を設けたものが用いられている。シリコーン系剥離層を有する粘着テープは、テープの展開力が軽く作業性が良好であり、安価であることから、特に包装用テープの中では最も生産量が多く、主としてダンボールの封緘に使用されている。
【０００３】
しかし、上記構成のうち、シリコーン系剥離剤を用いた粘着テープは、重ね貼りができない、テープ背面が滑りやすいため荷崩れを起こしやすい、テープ背面に字を書くことができない等の欠点があった。
【０００４】
これらの欠点を解決するために、長鎖アルキル基含有化合物を剥離剤として塗工したものがある。この長鎖アルキル基含有化合物を剥離剤とした粘着テープは、剥離面の摩擦係数が高いため滑りにくく、剥離面に重ねて貼ることができ、油性マジック等で字が書けるという特徴がある。しかしながら、長鎖アルキル基含有化合物は、シリコーン系の剥離剤と比較した場合に耐熱性が悪く、高温で重剥離化して剥離異常を起こし、例えばポリオレフィン系樹脂を押し出しラミネートしたクラフト紙基材を用いたものでは、基材の層間割れを起こすという問題がある。特に合成ゴムや天然ゴムを主成分とする粘着剤との組み合わせでは剥離が重く、高温での重剥離化による層間割れ現象が比較的低い温度で生じていた。また、基材にポリプロピレン、ポリエチレン等のフィルムを用いた場合でも耐熱処理後に重剥離化し、作業者が巻き戻すのに大変な力を必要としたり、あるいは巻き戻せずにテープとして使用できなくなる問題がある。
【０００５】
また、特公昭５１−２０２０５号公報では低密度ポリエチレン樹脂による剥離剤層とポリアクリル酸エステル系粘着剤との組み合わせにより、さらに特公昭５７−４５７８９号公報、特公昭５７−４５７９０号公報ではエチレン／プロピレン共重合体樹脂及びまたはエチレン−１−ブテンランダム共重合体を主成分とした低密度樹脂による剥離剤層とポリアクリル酸エステル系粘着剤との組み合わせにより、上記長鎖アルキル基含有化合物を用いた場合の高温での層間割れを解決したクラフト粘着テープが提供されている。
【０００６】
しかしながら、上記低密度樹脂による剥離剤層とポリアクリル酸エステル系粘着剤との組み合わせでは、ゴム系粘着剤と比較して、接着力に乏しいため、段ボール封緘性、重ね貼り性などの実用面でやや劣ることや、コストが高い等の欠点があった。
【０００７】
【発明が解決しようとする課題】
本発明は、前記の如き欠点を解決し、特定の剥離剤層と粘着剤とを組み合わせた粘着テープによって、重ね貼り性、ノンスリップ性、筆記性などに安定して優れ、しかも耐熱性に優れた粘着テープを提供することを目的としている。
【０００８】
【課題を解決するための手段】
すなわち、本発明は、上記課題を解決するために、テープ基材の片面に下記Ａ成分およびＢ成分の２成分を主体とし、さらにＣ成分を必須成分として含有する剥離剤層を設け、前記基材のもう一方の面に粘着剤層を設けてなる粘着テープにおいて、前記Ａ成分およびＢ成分の重量比率が、Ａ：Ｂ：３０：７０〜８０：２０の範囲にあることを特徴とする粘着テープを提供するものである。
Ａ成分：（１）または（２）から選択される。
（１）下記（ｉ）〜（ｉｉ）を主成分とする付加反応型シリコーン、（ｉ）
【化３】
0003599158.tif 000002
式中、Ｒ：ＣＨ3または（ＣＨ2）ｙＣＨ＝ＣＨ2
ただし（ＣＨ2）ｙＣＨ＝ＣＨ2は０．４〜５．０モル％含み、ｙ＝０または４の整数を示す。ｍ＋ｎは１００以上の整数を示す。（ｉｉ）分子中に３個以上のけい素原子結合水素原子を有するオルガノハイドロジェンポリシロキサン、（ｉｉｉ）白金系硬化触媒、（２）（ｉｖ）〜（ｖｉ）を主成分とする縮合反応型シリコーン、（ｉｖ）
【化４】
0003599158.tif 000003
式中、Ｒ1〜Ｒ4の少なくとも１つがオキシアルキレン基であり、ｍ＋ｎは１０以上の整数を示す。（ｖ）分子中に３個以上のけい素原子結合水素原子を有するオルガノハイドロジェンポリシロキサン、（ｖｉ）有機酸金属塩系硬化触媒、
Ｂ成分：ガラス転移点（Ｔｇ）が３００°Ｋ〜４５０°Ｋである有機樹脂。
Ｃ成分：下記（ハ）単位を有する反応性有機レジン系剥離コントロール剤。
ＣＨ2＝ＣＨ（ＣＨ2）ｘ（ＣＨ3）2ＳｉＯ1/2・・・（ハ）
ただし、式中ｘ＝０または４の整数を示す。
【０００９】
さらに、本発明は、上記課題を解決するために、粘着テープ基材の片面にシリコーン系剥離剤層を設け、該剥離剤層が（ａ）付加反応型シリコーン、（ｂ）ガラス転移点（Ｔｇ）が３００〜４５０°Ｋであるセルロース誘導体、（ｃ）下記（ハ）単位を有する反応性有機レジン系剥離コントロール剤の３成分を必須成分とし、剥離剤層中に含まれる（ａ）成分が２０〜８０重量％、（ｂ）成分が１５〜４５重量％、（ｃ）成分が２〜３５重量％であり、前記基材のもう一方の面に粘着剤層を設けてなることを特徴とする粘着テープを提供するものである。
ＣＨ2＝ＣＨ（ＣＨ2）ｘ（ＣＨ3）2ＳｉＯ1/2…（ハ）
ただし、式中ｘ＝０または４の整数を示す。
【００１０】
また、上記剥離剤層の構成において、メラミンクルパックを基材とし、基材上に剥離剤層を設けた剥離剤層面の接触角（水とエタノールの重量比が１：１である溶液を用い、滴下量５μｌで３０秒後に測定）が５５〜７５度の範囲にあり、剥離剤層面に対する前記粘着剤層のＪＩＳ  Ｚ０２３７に基づく剥離力が１００〜５００ｇｆ／２５ｍｍであることがより好ましい。
【００１１】
【発明の実施の形態】
本発明の粘着テープは基材の片面上に特定のシリコーンと特定の有機樹脂の２成分を主体とし、さらに特定の反応性有機レジン系剥離コントロール剤を必須とする剥離剤層または特定のシリコーンとセルロース誘導体及び特定の有機レジン系剥離コントロール剤を必須とする剥離剤層を設け、基材のもう一方の面に粘着剤を設けてなることを特徴とする。粘着テープとしては主に紙、布、フィルムを用いたものがあるが、本発明の剥離剤層を設ける基材は紙を基材とした場合に特に有効であるため、紙を基材とした粘着テープについて説明する。
【００１２】
本発明者らは、前記の諸問題を解決するために、既に特願平９−１９２４８１号で縮合反応型シリコーン系剥離剤に特定のセルロース誘導体を特定量導入することによって、特願平９−２２３５３７号では付加反応型シリコーン系剥離剤にセルロース誘導体を特定量導入することによって、耐熱性に優れるだけでなく、重ね貼りが可能で、ノンスリップ性に優れ、かつ筆記性も良好な粘着テープとして、特にクラフト粘着テープを提供した。
【００１３】
上記提案したクラフト粘着テープは、目的とする耐熱性に優れ、しかも重ね貼り性、ノンスリップ性、筆記性の３機能性に優れたクラフト粘着テープを提供することができる。しかし、使用するシリコーンの種類とセルロース誘導体の組み合わせによっては、上記耐熱性及び／または３機能性に大きなバラツキが生じる。
【００１４】
本発明では、これらの諸問題を解決するため、特定のシリコーンと特定範囲のガラス転移点を有する有機樹脂の重量比を限定し、さらに反応性有機レジン系剥離コントロール剤を必須成分とすること、あるいは特定のシリコーンとセルロース誘導体及び反応性有機レジン系剥離コントロール剤の３成分を必須成分とし、重量比を限定することによって、さらに上記３成分を主体とした剥離剤を塗布した剥離剤層面の接触角及び剥離剤層面に対する粘着剤層の剥離力が特定範囲に限定された剥離剤層を設けることによって安定した品質を備える粘着テープを得ることができ、本発明を完成するに至った。
【００１５】
本発明において、基材は特に限定されないが、例えばクラフト紙、グラシン紙、上質紙、コート紙、クレープ紙、合成紙、含浸紙等が挙げられる。例えば安価の割に基材強度が比較的高いという点でメラミンクルパック処理したクラフト紙が用いられ、シリコーン系剥離剤塗工液のしみ込みを防ぐためには、シリコーン系剥離剤を形成する面に、目止め層が設けられているのが好ましい。例示すれば、比較的安価なポリオレフィン系樹脂を押し出しラミネートしたものや、リサイクルして再利用し易くするためにポリオレフィン系樹脂を使用せずに顔料、接着剤等からなる塗液を用いたものが挙げられる。
【００１６】
基材に用いられる目止め層としては特に限定されないが、例えばクラフト紙を用いた場合、比較的安価で平滑な面が得られるという点ではポリエチレン樹脂（以下単にポリラミと言う）が好適に用いられ、ポリラミ層の厚みは５〜３０μｍが好ましく、さらには１０〜２５μｍがより好ましい。
【００１７】
剥離剤としては、粘着テープの耐熱性を向上させるために、シリコーン系剥離剤が用いられ、その反応型には付加型と縮合型とがある。反応型には特に制限はないが、近年では低エネルギー（低温、短時間）での硬化反応が可能な付加反応型シリコーンが主に使用されている。付加反応型シリコーンを用いた場合、一般的にシリコーンポリマーの架橋密度によって硬化塗膜強度が変化し、例えば架橋密度が低いと比較的柔らかい塗膜となり、一方架橋密度が高くなると硬い塗膜となる。
【００１８】
例えば式（イ）において（ＣＨ2）ｙＣＨ＝ＣＨ2が０．４モル％未満では硬化性が低下したり、粘着テープの巻き戻し力が重剥離化するため好ましくない。
一方５．０モル％を越えると剥離剤のポットライフが短くなるため好ましくない。また、官能基の種類が変わることによってシリコーンの硬化性（反応性）、密着性が変化する。例えば、特公平５−２３３０８号公報にあるようにビニル基を用いたものよりもヘキセニル基を導入したシリコーンの反応性は高く低温短時間で硬化可能であり、生産性を向上させるため、基材へのダメージを抑えるためには有用である。一方、密着性は未だ明らかになっていない事も多いが、一般的に反応性が高すぎると基材との密着性が低下する傾向も見受けられるため、一概にビニル基とヘキセニル基のどちらの官能基を用いた方が良いとは言及しにくい。
【００１９】
さらには重ね貼り性、ノンスリップ性、筆記性を付与するために該シリコーン系剥離剤にはガラス転移点（Ｔｇ）が３００°Ｋ〜４５０°Ｋの有機樹脂が特定量含有され、塗膜を形成させるため架橋剤であるオルガノハイドロジェンポリシロキサン及び触媒が添加される。さらに基材との密着を向上させるためにシランカップリング剤、あるいは粘着テープとの剥離力を制御するためにレジン系剥離コントロール剤、シリカ等の助剤を添加しても良い。
【００２０】
ただし、請求項１に記載したように、本発明の剥離剤層はシリコーン成分と特定のガラス転移点を有する有機樹脂とを主体とするものであり、上記助剤の添加量は剥離剤の総重量に対し５０％を越える量ではない。また、助剤のうちレジン系剥離コントロール剤の添加量は剥離剤の総重量に対し、３５％以下であることが好ましい。３５％を越えると剥離剤の硬化性が低下したり、巻き戻し性において熱処理後に重剥離化するため好ましくない。
【００２１】
特定のガラス転移点を有する有機樹脂をシリコーンに含有せしめることにより、剥離剤の塗膜形成が有機樹脂とシリコーンとのウミシマ構造となり、有機樹脂部分での重剥離化および油性インク吸収性、摩擦性（摩擦係数の上昇）を発揮するものと考えられる。
【００２２】
上記有機樹脂は、該シリコーンもしくはシリコーン溶液に分散もしくは溶解可能でガラス転移点が３００〜４５０°Ｋの範囲にあるものであれは特に限定はないが、例えばメチルセルロース、エチルセルロース、エチルヒドロキシエチルセルロース、ベンジルセルロース、アミノエチルセルロース、カルボキシメチルセルロース、カルボキシエチルセルロース等のセルロース誘導体、ポリメタクリル酸メチル、ポリメタクリル酸エチル、ポリメタクリル酸プロピル、ポリメタクリル酸イソプロピル等のポリメタクリル酸エステル、またはポリメタクリル酸誘導体からなる樹脂、ポリスチレン系樹脂（ＰＳ）、アクリロニトリル／スチレン共重合樹脂（ＡＳ）、アクリロニトリル／ブタジエン／スチレン共重合樹脂（ＡＢＳ）、ポリウレタン系樹脂、ポリ酢酸ビニル系樹脂が挙げられ、シリコーンもしくはシリコーン溶液との分散性、剥離剤の硬化性、重ね貼り性を遜色なく発揮させる点ではセルロース誘導体がより好ましい。
【００２３】
ガラス転移点は、ＤＳＣ（示差走査型熱量計）により実験的に求めることが可能であり、また下記Ｆｏｘの式（１／Ｔｇｍ：Σｗｉ／Ｔｇｉ、Ｔｇｍ：複合成分のガラス転移点、ｗｉ：各成分の重量分率、Ｔｇｉ：各成分のガラス転移点）により求めることもできる．ガラス転移点Ｔｇが３００°Ｋ未満の有機樹脂を用いると剥離剤の耐熱性が悪化し、テープの重剥離化または基材の層間割れ等を生じるため好ましくない。一方、ガラス転移点が４５０°Ｋを越えた有機樹脂を用いると、シリコーンもしくはシリコーン溶液との分散性が悪化したり、剥離剤が形成する塗膜がもろくなったりする場合があるため好ましくない。さらに好ましいガラス転移点は３００〜４００°Ｋである。
【００２４】
上記Ａ成分とＢ成分の重量比はＡ：Ｂ＝３０：７０〜８０：２０であり、好ましくはＡ：Ｂ＝４０：６０〜８０：２０である。Ｂ成分がＡ成分とＢ成分の総重量の２０％に満たないと上記剥離剤層と粘着剤層との剥離力が十分に得られず、重ね貼り性が不十分となり、またノンスリップ性、筆記性も乏しくなるため好ましくない。
【００２５】
一方、Ｂ成分がＡ成分とＢ成分の総重量の７０％を越えると剥離剤溶液の粘度が高くなって塗工性が悪化したり、剥離力が高く重剥離化して粘着テープ巻き戻し時に自背面からテープを剥がしにくくなり、ポリラミ部の浮きを生じたり、または層間割れとなる場合があるため好ましくない。
【００２６】
請求項２の付加反応型シリコーンには、官能基であるビニル基またはヘキセニル基が含まれ、また該官能基と反応し、該シリコーン系剥離剤を硬化（キュアー）させるための架橋剤（ＳｉＨ）が含まれる。
【００２７】
架橋剤の量は官能基１に対し、１〜１０が好ましい。１未満になると該シリコーン系剥離剤の硬化反応が完全に進行せず、硬化不良（スミアー）となる。
また、１０を越えると架橋剤が未反応で残存し、結果として本来の剥離性を損ない、剥離が重くなるといった剥離異常となるため好ましくない。
【００２８】
また、重ね貼り性、ノンスリップ性、筆記性を付与するために該シリコーン系剥離剤にはセルロース誘導体が特定量含有され、上記セルロース誘導体が増えすぎるとシリコーンの硬化性や密着性、剥離剤の塗工性等が悪化することがあり、添加量が制限され．その結果、不足する重ね貼り性を補うため、反応性有機レジン系剥離コントロール剤が添加される。
【００２９】
一般に有機レジン系剥離コントロール剤には、官能基を含まない非反応性のものと官能基を含む反応性のものとがある。前者は、重剥離効果は高いが硬化反応しないためシリコーン移行量が多く、粘着剤の残留接着力の低下、または速度依存性が大きく、粘着テープを巻き戻す速度で剥がしにくくなる等の欠点を有する。
【００３０】
一方、後者は反応するため、シリコーン移行が少なく、また速度依存性も小さいため、粘着テープを巻き戻す際に必要以上の力を必要としない。該反応性有機レジン系剥離コントロール剤は、反応に寄与する官能基としてビニル基もしくはヘキセニル基を含む下記（ハ）単位を有するものである。
ＣＨ2＝ＣＨ（ＣＨ2）ｘ（ＣＨ3）2ＳｉＯ1/ 2・・・（ハ）
ただし、式中ｘ＝０または４の整数を示す。
【００３１】
さらに該シリコーン系剥離剤には、塗膜を形成させるため架橋剤であるオルガノハイドロジェンポリシロキサン及び触媒が添加される。また、基材との密着を向上させるためにシランカップリング剤、あるいは粘着テープとの剥離力を制御するためにシリカ等の助剤を添加しても良い。
【００３２】
特定のセルロース誘導体を剥離剤中に含有せしめることにより、剥離剤の塗膜形成が有機樹脂とシリコーンとのウミシマ構造となり、セルロース誘導体部分での重剥離化および油性インク吸収性、摩擦性（摩擦係数の上昇）を発揮するものと考えられる。
【００３３】
上記セルロース誘導体は、該シリコーンもしくはシリコーン溶液に分散もしくは溶解可能なものであれば特に限定はないが、例えばメチルセルロース、エチルセルロース、エチルヒドロキシエチルセルロース、ベンジルセルロース、アミノエチルセルロース、カルボキシメチルセルロース、カルボキシエチルセルロース等が挙げられ、シリコーンとの相溶性、剥離剤の硬化性、重ね貼り性を遜色なく発揮させる点ではエチルセルロース、エチルヒドロキシエチルセルロースがより好ましい。
【００３４】
また、有機レジン系剥離コントロール剤は、シリコーンと同様に耐熱性が良好であるが、シリコーンが剥離性を発揮する表面上にあるメチル基を部分的に覆うことによって、または部分的に自己架橋を行い架橋密度を高くすることによって本来もつシリコーンの離型性を減少（喪失）させ重剥離化するものであるとされており、シリコーンの硬化性や密着性、剥離剤の塗工性を保つために該セルロース誘導体添加量が制限され、不足する重ね貼り性を補うために用いられる。
【００３５】
また、上記各剥離剤層面の接触角（水とエタノールの重量比が１：１の溶液を使用し、滴下量５μｌで３０秒後に測定）は、本発明における剥離剤層面の濡れの尺度とすることが可能で、接触角を５５〜７５度にすることにより、３機能性である剥離剤層と粘着剤層との剥離力（重ね貼り性）、剥離剤層の摩擦係数（ノンスリップ性）、筆記性が良好で巻き戻し時の作業性及び耐熱性に優れた粘着テープを得ることができる。
【００３６】
すなわち、製造される粘着テープの３機能性及び巻き戻し性、耐熱性は、接触角を５５〜７５度にすることによってバランス良く保たれ、５５〜７５度の範囲内であれば本発明の各成分の種類、各成分の配合比等を変化させることによって自由にコントロールすることが可能である。請求項１の剥離剤層では、例えば巻き戻しをスムーズ（軽剥離化）にした粘着テープを得るためにはＡ／Ｂを８０／２０に近い比率にし、７５度に近い接触角に設計すれば良く、重ね貼り性、筆記性を重視した粘着テープを得るためにはＡ／Ｂを３０／７０に近い比率にし、５５度に近い接触角に調整すればよい。
【００３７】
さらに、請求項２の剥離剤層中に含まれる（ａ）成分が２０〜８０重量％、（ｂ）成分が１５〜４５重量％、（ｃ）成分が２〜３５重量％とすることが必要である。（ａ）付加型シリコーンが２０重量％未満になると上記性能のうち、剥離力の重剥離化、または耐熱性悪化、または硬化性低下、または残留接着率低下のうちいずれかの現象が発生するため好ましくない。一方、８０重量％を越えると重ね貼り性、筆記性、ノンスリップ性の３機能性のいずれかが十分に発揮されないため好ましくない。各成分と接触角との関係は、表面張力の低い（濡れにくい）（ａ）または（ｃ）成分が増えるにつれ接触角は上昇する。ただし、その効果は一般的に分子量が高い（ａ）成分の方が高い。一方、表面張力が高い（濡れやすい）（ｂ）成分が増えるにつれて接触角は低下する。このような各成分と接触角との関係から、各成分が占める重量％を変えることによって接触角を制御することができる。
【００３８】
接触角が５５度未満では剥離剤層の濡れ性が高くなり（濡れ易くなり）すぎるため、粘着剤が必要以上に剥離剤層面と接着してしまうことがある。その効果は特に粘着テープを熱処理した場合に顕著であり、粘着テープが重剥離化（耐熱性悪化）し、テープを巻き戻しにくくなったり、あるいは巻き戻すことができなくなったりするため好ましくない。
【００３９】
一方、７５度を越えると剥離剤層の濡れ性が低くなり（濡れにくくなり）すぎるため、粘着剤が剥離剤層に接着しにくくなって重ね貼り性が不十分となる。また同様の理由から剥離剤層表面への吸油性も乏しくなって、筆記性も劣るため好ましくない。
【００４０】
また、請求項２の剥離剤層中の（ｂ）有機樹脂が１５重重％未満ではノンスリップ性、筆記性が乏しく、一方４５重量％を越えると剥離剤溶液の粘度が高くなって塗工性が悪化したり、剥離力が重剥離化して粘着テープ巻き戻し時に自背面からテープを剥がしにくくなり、ポリラミ部の浮きを生じたり、または層間割れとなる場合があるため好ましくない。
【００４１】
さらに、（ｃ）有機レジン系剥離コントロール剤添加量が２重重％に満たないと有機樹脂添加量が比較的多く（４５重量％近く）含まれた場合でも重ね貼り性が不十分となることがあるため好ましくなく、一方、３５重量％を越えると剥離剤の硬化性が低下したり、残留接着力が低下したりするため好ましくない。具体的にこの条件に該当する反応性有機レジン系剥離コントロール剤としては、東レダウコーニング社製：ＳＤ−７２９２が挙げられる。
【００４２】
架橋剤としては一分子中に３個以上のオルガノハイドロジェンポリシロキサンであれば特に制限されることはないが、例えばトリメチルシロキシ基末端封鎖メチルハイドロジェンポリシロキサン、環状メチルハイドロジェンポリシロキサン、ジメチルハイドロジェンシロキシ基末端封鎖ジメチルシロキサン、メチルハイドロジェンシロキサン共重合体等が挙げられる。
【００４３】
一方、付加反応の触媒としては、公知の白金系触媒もしくは白金系触媒を導入した化合物であれば特に制限されないが、塩化白金酸及び塩化白金酸とオレフィン類との錯塩、アルコール類との化合物等が挙げられる。前記触媒の添加量は基材の種類、硬化条件（乾燥温度、乾燥時間、乾燥風量）によって異なるが、ポリエチレンラミネート層を目止め層として用いた場合の添加量は、前記シリコーン系剥離剤１００重量部に対して０．５〜１０重量部である。
【００４４】
また、縮合反応型の触媒としては、公知の有機酸金属塩であれば特に制限されないが、例えばジブチル錫ジアセテート、ジブチル錫ジウラレート、亜鉛ナフトェート、鉄オクトェートが挙げられる。前記触媒の添加量は基材の種類、硬化条件（乾燥温度、乾燥時間、乾燥風量）によって異なるが、ポリエチレンラミネート層を目止め層として用いた場合の添加量は、前記シリコーン系剥離剤１００重量部に対して１〜１０重量部である。
【００４５】
尚、付加反応型シリコーンを用いた場合、該オルガノハイドロジェンポリシロキサンとアルケニル基との比はオルガノハイドロジェンポリシロキサン／アルケニル基＝１以上であることが好ましい。因みに１未満であると硬化性が低下するため好ましくない。前記Ａ成分を構成する（ｉ）（ｉｉ）（ｉｉｉ）または（ｉｖ）（ｖ）（ｖｉ）成分の配合比率は、特に制限するものではないが、（ｉ）または（ｉｖ）成分１００重量部に対し、（ｉｉ）または（ｖ）成分０．５〜２０重量部、（ｉｉｉ）または（ｖｉ）成分０．２〜２０重量部とするのが好ましい。（ｉ）（ｉｉ）を主成分とする付加反応型シリコーンの具体例としてはシリコーン系剥離剤：ＢＹ２４−３１２，東レダウコーニング社製、ＢＹ２４−４００東レダウコーニング社製、ＫＳ−３７０３，信越化学工業社製、などが、（ｉｖ）（ｖ）を主成分とする縮合反応型シリコーンの具体例としてはシリコーン系剥離剤：ＢＹ２４−０３６，東レダウコーニング社製、などが例示される。
【００４６】
該シリコーン系剥離剤は、例えばトルエン、ｎ−ヘキサン、酢酸エチル、シクロヘキサン、ｎ−ヘプタン等の単独もしくは混合有機溶剤に溶解し、塗布乾燥される。剥離剤の塗布量は０．０５〜２．０ｇ／ｍ2が好ましく、０．１〜１．５ｇ／ｍ2がより好ましい。０．０５ｇ／ｍ2未満ではテープとしての均一な剥離性能は得られず、重剥離化して部分的に層間割れすることがあり、他方２．０ｇ／ｍ2を超えるとシリコーンの硬化性が悪くなるので好ましくない。
【００４７】
尚、該剥離剤の塗工方式は何ら限定されることはないが、例えばグラビアダイレクト法、グラビアリバース法、バー塗工、３本ロール塗工などが挙げられる。また硬化させる温度は塗布されるシリコーンの種類、乾燥装置によって異なるが、７０〜１４０℃が望ましい。
【００４８】
粘着剤としては、何ら限定されないが、例えばエラストマー成分として天然ゴム系粘着剤、合成ゴム系粘着剤、アクリル系粘着剤などが使用され、粘着付与樹脂、そして必要に応じて適宜、軟化剤．老化防止剤、更に架橋剤、顔料等の添加剤が配合される。
【００４９】
特に重ね貼り性を重視した場合には接着力が高くて安価な天然ゴム系粘着剤を用いることがより好ましく、粘着テープの巻戻し力をよりスムーズにしたい場合には一般的にゴム系粘着剤よりも接着力の比較的低いアクリル系粘着剤を用いることが好ましい。
【００５０】
本発明において、所望とする重ね貼り性を有し、粘着テープを巻き戻す際のポリ浮きあるいは層間割れ等がなく、スムーズな剥離を有する粘着テープを得るため、粘着テープと前記シリコーン系剥離剤塗布面との剥離力は、１００〜５００ｇｆ／２５ｍｍであれば目的である重ね貼りが可能で、粘着テープを巻き戻す際のポリ浮きあるいは層間割れ等のない粘着テープを得ることができる。１００ｇｆ／２５ｍｍ未満となると自背面への接着力が弱く、重ね貼り性が悪くなり、経時で自背面からテープが浮き上がってしまうことがあり、他方５００ｇｆ／２５ｍｍを超えると巻き戻し時の剥離異常が起こる場合があり、自背面からテープを剥がしにくくなり、ポリラミネート部の浮きを生じたり、または層間割れとなる場合がある。ここで、剥離力とは、ＪＩＳ  Ｚ  ０２３７に基づいて得られる値である。
【００５１】
また、粘着テープが貼り付けられた段ボール箱を積み重ねて運ぶ際、荷崩れを防ぐために、該シリコーン系剥離剤層表面同士の動摩擦係数が０．２０以上であれば目的のノンスリップ性を付与した粘着テープを得ることができる。０．２０未満になると該シリコーン系剥離剤層表面同士が滑りやすく、荷崩れを起こしやすくなるので好ましくない。ここで、動摩擦係数とは、ＪＩＳ  Ｐ  ８１４７に基づいて得られる値である。
【００５２】
さらに、本発明の粘着テープのシリコーン系剥離剤表面は、油性マジックでの筆記性を有することを特徴とする。これは上記の動摩擦係数と共に、本発明の剥離剤層とすることで達成されるものである。
【００５３】
また、粘着剤の塗布量は、粘着剤の種類によって異なるが、２０〜７０ｇ／ｍ2が好ましく、３０〜６０ｇ／ｍ2がより好ましい。塗布量が２０ｇ／ｍ2未満の場合には、段ボールなどの封かん性が悪くなることがあり、また７０ｇ／ｍ2を超えると粘着剤の投錨性が悪くなり、テープ端面からの粘着剤のはみ出しが起こったり、段ボール等の被着体に対して粘着剤の糊残りが生じるなどの問題が起こることがある。
【００５４】
尚、粘着剤の塗工方式は何ら限定されないが、例えばコンマコート法、リバースコート法、グラビアコート法、リバースグラビア法、キスコート法、ナイフコート法、バーコート法及び工程紙にこれらの方式で塗布したものを転写させる転写法等が挙げられる。
【００５５】
【実施例】
以下に、実施例を挙げて本発明を具体的に説明するが、もちろん本発明はこれによって制限されるものではない。尚、実施例、参考実施例および比較例中の「部」および「％」は、特に断りのない限り「重量部」および「重量％」を示す。
【００５６】
参考実施例１
基材にポリエチレンラミネートクラフト紙（メラミンクルパック７３ｇ／ｍ2に２０μｍのポリエチレンフィルムをラミネートしたもの）を用い、ポリエチレン面に剥離剤として、Ａ成分：付加反応型のシリコーン系剥離剤（ＢＹ２４−３１２，東レダウコーニング社製、固形分濃度３０％、官能基：ビニル基、分子量（ｍ＋ｎ）：１０3〜１０6）４０部に、Ｂ成分：Ｔｇが約３１６°Ｋのエチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５°℃）を６０部加えた混合物（Ａ：Ｂ＝４０：６０）を溶剤としてトルエンで溶解した。該混合物１００部に対して白金系硬化触媒（ＳＲＸ−２１２、東レダウコーニング社製）を２部添加した混合溶液を剥離剤塗工液とし、これを固形分０．３ｇ／ｍ2となるように塗工・乾繰し、接触角６３．３度の剥離層を得た。剥離剤塗工面と反対面に塗工する粘着剤として、天然ゴム（ＲＳＳ＃３）１００部、粘着付与剤として石油系樹脂９０部［クイントンＳ−１００、軟化点９４℃、日本ゼオン（株）製］、軟化剤としてテルベン系液状軟化樹脂２５部［ダイマロン、ヤスハラケミカル（株）製］、架橋剤０．８部［ミリオネートＭＲ−１００、日本ポリウレタン（株）製］、老化防止剤１部［ノクラックＮＳ−５、大内新興化学工業（株）製］からなる組成物をトルエンに溶解し、これを固形分４０ｇ／ｍ2となるように塗工・乾燥したものを巻取り、粘着テープとした。
【００５７】
参考実施例２
剥離剤としてＡ成分：付加反応型のシリコーン系剥離剤（ＢＹ２４−３１２，東レダウコーニング社製、固形分濃度３０％）６０部に、Ｂ成分：Ｔｇが約３１６°Ｋのエチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）４０部加えた混合物（Ａ：Ｂ＝６０：４０）をトルエンで溶解した。該混合物１００部に対し白金系硬化触媒（ＳＲＸ−２１２、東レダウコーニング社製）２部加した混合溶液を剥離剤塗工液とし、これを固形分０．３ｇ／ｍ2となるように塗工・乾燥して得た接触角６８．５度の剥離層を用いた以外は参考実施例１と同様に粘着テープを作製した。
【００５８】
参考実施例３
剥離剤としてＡ成分：付加反応型のシリコーン系剥離剤（ＢＹ２４−３１２，東レダウコーニング社製、固形分濃度３０％）７５部に、Ｂ成分：Ｔｇが約３１６°Ｋのエチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）２５部を加えた混合物（Ａ：Ｂ＝７５：２５）を溶剤としてトルエンで溶解した。該混合物１００部に対して白金系硬化触媒（ＳＲＸ−２１２、東レダウコーニング社製）を２部添加した混合溶液を剥離剤塗工液とし、これを固形分０．３ｇ／ｍ2となるように塗工・乾燥して得た接触角７３．０度の剥離層を用いた以外は参考実施例１と同様に粘着テープを作製した。
【００５９】
参考実施例４
剥離剤としてＡ成分：付加反応型のシリコーン系剥離剤（ＫＳ−３７０３，信越化学工業社製、固形分濃度３０％、官能基：ビニル基、分子量（ｍ＋ｎ）：１０3〜１０6）６０部に、Ｂ成分：Ｔｇが約３１６°Ｋのエチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）４０部を加えた混合物（Ａ：Ｂ＝６０：４０）を、溶剤としてトルエンで溶解した。該混合物１００部に対して白金系硬化触媒（ＰＬ−５０Ｔ、信越化学工業社製）を２部添加した混合溶液を剥離剤塗工液とし、これを固形分０．３ｇ／ｍ2となるように塗工・乾燥して得た接触角７２．０度の剥離層を用いた以外は参考実施例１と同様に粘着テープを作製した。
【００６０】
参考実施例５
剥離剤としてＡ成分：縮合反応型のシリコーン系剥離剤（ＢＹ２４−０３６，東レダウコーニング社製、固形分濃度３０％、分子量１０2〜１０5）６０部に、Ｂ成分：Ｔｇが約３１６°Ｋのエチルセルロース（粉末試薬、東京化成工業社製４５〜５５ｃｐｓ  ５％  ｉｎ  Ｔｏｌｕｅｎｅ＋Ｅｔｈａｎｏｌ（８０：２０）Ｓｏｌ．ａｔ２５℃）４０部を加えた混合物（Ａ：Ｂ＝６０：４０）を、溶剤としてトルエンで溶解した。該混合物１００部に対して錫系硬化触媒（ＳＲＸ−６７、東レダウコーニング社製）を５部添加した混合溶液を剥離剤塗工液とし、これを固形分０．３ｇ／ｍ2となるように塗工・乾燥して得た接触角７３．８度の剥離層を用いた以外は参考実施例１と同様に粘着テープを作製した。
【００６１】
実施例１
剥離剤としてＡ成分：付加反応型のシリコーン系剥離剤（ＢＹ２４−４００，東レダウコーニング社製、固形分濃度３０％）６０部に、Ｂ成分：Ｔｇが約３６４°Ｋのアクリロニトリル／スチレン共重合体樹脂（ＡＳ）を２０部、さらに反応性有機レジン系剥離コントロール剤（ＳＤ−７２９２，東レダウコーニング社製、固形分濃度７０％）２０部を加えた混合物（Ａ：Ｂ＝７５：２５）を、溶剤としてトルエン／ＤＭＦ／ＭＥＫで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角６０．２度の剥離層を用いた以外は参考実施例１と同様に粘着テープを作製した。
【００６２】
実施例２
剥離剤としてＡ成分：付加反応型のシリコーン系剥離剤（ＢＹ２４−４００，東レダウコーニング社製、固形分濃度３０％）７０部に、Ｂ成分：Ｔｇが約３７８°Ｋのポリメタクリル酸メチル樹脂を２０部、さらに反応性有機レジン系剥離コントロール剤（ＳＤ−７２９２，東レダウコーニング社製、固形分濃度７０％）１０部を加えた混合物（Ａ：Ｂ＝７８：２２）を、溶剤としてトルエン／ＴＨＦ／ＭＥＫで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角６４．８度の剥離層を用いた以外は参考実施例１と同様に粘着テープを作製した。
【００６３】
参考実施例６
粘着剤として．ポリアクリル酸エステルを主成分とする汎用のエマルジョン型アクリル系粘着剤（ＨＶＣ−６２８０，東亜合成社製）を固形分４０ｇ／ｍ2となるように塗工・乾燥したものを使用した以外は参考実施例１と同様に粘着テープを作製した。
【００６４】
参考実施例７
剥離剤としてＡ成分：付加反応型のシリコーン系剥離剤（ＢＹ２４−３１２，東レダウコーニング社製、固形分濃度３０％）６０部に、Ｂ成分：Ｔｇが約３１６°Ｋのエチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）３０部、添加剤として剥離コントロール剤（ＢＹ２４−８４３，東レダウコーニングシリコーン社製、固形分濃度５０％）１０部を加えた混合物（Ａ：Ｂ＝６６．７：３３．３）を、溶剤としてトルエンで溶解した。該混合物１００部に対して白金系硬化触媒（ＰＬ−５０Ｔ、信越化学工業社製）を２部添加した混合溶液を剥離剤塗工液とし、これを固形分０．３ｇ／ｍ2となるように塗工・乾燥して得た接触角６９．９度の剥離層を用いた以外は参考実施例１と同様に粘着テープを作製した。
【００６５】
実施例３
基材にポリエチレンラミネートクラフト紙（メラミンクルパック７３ｇ／ｍ2に２０μｍのポリエチレンフィルムをラミネートしたもの）を用い、ポリエチレン面に剥離剤として、（ａ）成分：付加反応型のシリコーン系剥離剤（ＢＹ２４−４００，東レダウコーニング社製、固形分濃度３０％）６０部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）を３０部、（Ｃ）成分：反応性有機レジン系剥離コントロール剤（ＳＤ−７２９２，東レダウコーニング社製、固形分濃度７０％）１０部加えた混合物を溶剤としてトルエンで溶解した。
【００６６】
該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥し、接触角５８．６度の剥離層を得た。剥離剤塗工面と反対面に塗工する粘着剤として、天然ゴム（ＲＳＳ＃３）１００重量部、粘着付与剤として石油系樹脂９０重量部［クイントンＳ−１００、軟化点９４℃、日本ゼオン（株）製］、軟化剤としてテルペン系液状軟化樹脂２５重量部［ダイマロン、ヤスハラケミカル（株）製］、架橋剤０．８重量部［ミリオネートＭＲ−１００、日本ポリウレタン（株）製］、老化防止剤１重量部［ノクラックＮＳ−５、大内新興化学工業（株）製］からなる組成物をトルエンに溶解し、これを固形分４０ｇ／ｍｌとなるように塗工・乾燥したものを巻取り、粘着テープとした。
【００６７】
実施例４
剥離剤として（ａ）成分：付加反応型のシリコーン系剥離剤（ＢＹ２４−４００，東レダウコーニング社製、固形分濃度３０％）７５部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）を１５部、（ｃ）成分：反応性有機レジン系剥離コントロール剤（ＳＤ−７２９２，東レダウコーニング社製、固形分濃度７０％）１０部加えた混合物をトルエンで溶解した。該混合物１００部に対し白金系触媒（ＳＲＸ−２１２、東レダウコーニング社製）２部加えた混合溶液を剥離剤塗工液とし、これを固形分０．３ｇ／ｍ2となるように塗工・乾燥して得た接触角６２．４度の剥離層を用いた以外は参考実施例１と同様に粘着テープを作製した。
【００６８】
実施例５
剥離剤として（ａ）成分：付加反応型のシリコーン系剥離剤（ＢＹ２４−４００，東レダウコ一二ング社製、固形分濃度３０％）５０部に、（ｂ）成分：エチルセルロース（粉末試薬、東京化成工業社製．４５〜５５ｃｐｓ  ５％  ｉｎ  Ｔｏｌｕｅｎｅ＋Ｅｔｈａｎｏｌ（８０：２０）Ｓｏｌ．ａｔ２５℃）４０部、（ｃ）成分：反応性有機レジン系剥離コントロール剤（ＳＤ−７２９２，東レダウコーニング社製、固形分濃度７０％）１０部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角５５．２度の剥離層を用いた以外は参考実施例１と同様に粘着テープを作製した。
【００６９】
実施例６
剥離剤として（ａ）成分：付加反応型のシリコーン系剥離剤（ＢＹ２４−４００．東レダウコーニング杜製、固形分濃度３０％）４０部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）３０部、（ｃ）成分：反応性有機レジン系剥離コントロール剤（ＳＤ−７２９２，東レダウコーニング社製、固形分濃度７０％）３０部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角５７．０度の剥離層を用いた以外は参考実施例１と同様に粘着テープを作製した。
【００７０】
実施例７
剥離剤として（ａ）成分：付加反応型のシリコーン系剥４０離剤（ＢＹ２４−４００，東レダウコーニング社製、固形分濃度３０％）７５部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）２０部、（ｃ）成分：反応性有機レジン系剥離コントロール剤（ＳＤ−７２９２，東レダウコーニング社製、固形分濃度７０％）５部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角６０．９度の剥離層を用いた以外は参考実施例１と同様に粘着テープを作製した。
【００７１】
実施例８
剥離剤として（ａ）成分：付加反応型のシリコーン系剥離剤（ＢＹ２４−３１２，東レダウコーニング社製、固形分濃度３０％）７０部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）２０部、（ｃ）成分：反応性有機レジン系剥離コントロール剤（ＳＤ−７２９２，東レダウコーニング社製、固形分濃度７０％）１０部を加えた混合物を、溶剤としてトルエンで溶解した。該混合物１００部に対して白金系触媒（ＳＲＸ−２１２、東レダウコーニング社製〉を２部添加した混合溶液を剥離剤塗工液とし、これを固形分０．３ｇ／ｍ2となるように塗工・乾燥して得た接触角７２．０度の剥離層を用いた以外は参考実施例１と同様に粘着テープを作製した。
【００７２】
実施例９
剥離剤として（ａ）成分：付加反応型のシリコーン系剥離剤（ＢＹ２４−４００，東レダウコーニング社製、固形分湛度３０％）６０部に、（ｂ）成分：エチルヒドロキシエチルセルロース（粉末試薬、東京化成工業社製）３０部、（ｃ）成分：反応性有機レジン系剥離コントロール剤（ＳＤ−７２９２，東レダウコーニング社製、固形分濃度７０％）１０部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角５９．０度の剥離層を用いた以外は参考実施例１と同様に粘着テープを作製した。
【００７３】
実施例１０
粘着剤として、ポリアクリル酸エステルを主成分とする汎用のエマルジョン型アクリル系粘着剤（ＨＶＣ−６２８０，東亜合成社製）を固形分４０ｇ／ｍ2となるように塗工・乾燥したものを使用した以外は実施例３と同様に粘着テープを作製した。
【００７４】
比較例１
剥離剤として長鎖アルキルペンダント型ポリマー［ピーロイル１０１０、一方社油脂工業（株）製］をトルエンに溶解し、これを固形分０．１ｇ／ｍ2となるように塗工・乾燥して得た接触角５５．０度の剥離層を用いた以外は参考実施例１と同様に粘着テープを作製した。
【００７５】
比較例２
剥離剤としてＡ成分：付加反応型のシリコーン系剥離剤（ＢＹ２４−３１２，東レダウコーニングシリコーン社製、固形分濃度３０％）２０部に、Ｂ成分：Ｔｇが約３１６°Ｋのエチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）８０部を加えた混合物（Ａ：Ｂ：２０：８０）を、溶剤としてトルエンで溶解した。該混合物１００部に対して白金系硬化触媒（ＳＲＸ−２１２、東レダウコーニング社製）を２部添加した混合溶液を剥離剤塗工液とし、これを固形分０．３ｇ／ｍ2となるように塗工・乾燥して得た接触角５７．４度の剥離層を用いた以外は参考実施例１と同様に粘着テープを作製した。
【００７６】
比較例３
剥離剤として、Ａ成分：付加反応型のシリコーン系剥離剤（ＢＹ２４−３１２，東レダウコーニングシリコーン社製、固形分濃度３０％）９０部に、Ｂ成分：Ｔｇが約３１６°Ｋのエチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）１０部を加えた混合物（Ａ：Ｂ：９０：１０）を、溶剤としてトルエンで溶解した。該混合物１００部に対して白金系硬化触媒（ＳＲＸ−２１２、東レダウコーニング社製）を２部添加した混合溶液を剥離剤塗工液とし、これを固形分０．３ｇ／ｍ2となるように塗工・乾燥して得た接触角７６．７度の剥離層を用いた以外は参考実施例１と同様に粘着テープを作製した。
【００７７】
比較例４
剥離剤としてＡ成分：付加反応型のシリコーン系剥離剤（ＢＹ２４−３１２．東レダウコーニングシリコーン社製、固形分濃度３０％）４５部に、Ｂ成分：Ｔｇが約３１６°Ｋのエチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）５部、添加剤として剥離コントロール剤（ＢＹ２４−８４３，東レダウコーニングシリコーン社製、固形分濃度５０％）５０部を加えた混合物（Ａ：Ｂ＝９０：１０）を、溶剤としてトルエンで溶解した。該混合物１００部に対して白金系硬化触媒（ＳＲＸ−２１２、東レダウコーニング社製）を２部添加した混合溶液を剥離剤塗工液とし、これを固形分０．３ｇ／ｍ2となるように塗工・乾燥して得た接触角６４．１度の剥離層を用いた以外は参考実施例１と同様に粘着テープを作製した。
【００７８】
比較例５
剥離剤としてＡ成分：付加反応型のシリコーン系剥離剤（ＢＹ２４−３１２，東レダウコーニング社製、固形分濃度３０％）７０部に、Ｂ成分：Ｔｇが約２６５°Ｋのポリプロピレン樹脂２０部、さらに反応性有機レジン系剥離コントロール剤（ＳＤ−７２９２，東レダウコーニング社製、固形分濃度７０％）１０部を加えた混合物（Ａ：Ｂ＝７８：２２）を、溶剤としてトルエン／ＴＨＦ／ＭＥＫの混合溶剤で溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角７４．８度の剥離層を用いた以外は参考実施例１と同様に粘着テープを作製した。
【００７９】
比較例６
剥離剤としてＡ成分：付加反応型のシリコーン系剥離剤（ＢＹ２４−３１２，東レダウコーニング社製、固形分濃度３０％）７０部に、Ｂ成分：Ｔｇが約５０２°Ｋのポリメタクリル酸樹脂２０部、さらに反応性有機レジン系剥離コントロール剤（ＳＤ−７２９２，東レダウコーニング社製、固形分濃度７０％）１０部を加えた混合物（Ａ：Ｂ：７８：２２〕を溶剤としてトルエン／ＴＨＦ／ＭＥＫの混合溶剤で溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角７２．２度の剥離層を用いた以外は参考実施例１と同様に粘着テープを作製した。
【００８０】
比較例７
剥離剤としてＡ成分：付加反応型のシリコーン系剥離剤（ＳＤ−７２２０，東レダウコーニングシリコーン社製、固形分濃度３０％、官能基：ビニル基、分子量〔（ｍ＋ｎ）：１０3〜１０6〕１００部を、溶剤としてトルエンで溶解し、さらに白金系硬化触媒（ＳＲＸ−２１２、東レダウコーニング社製）を２部添加し、これを固形分０．３ｇ／ｍ2となるように塗工・乾燥して得た接触角７９．８度の剥離層を用いた以外は参考実施例１と同様に粘着テープを作製した。
【００８１】
比較例８
剥離剤として（ａ）成分：付加反応型のシリコーン系剥離剤（ＢＹ２４−４００，東レダウコーニングシリコーン社製、固形分濃度３０％）２０部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）８０部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角５２．７度の剥離層を用いた以外は参考実施例１と同様に粘着テープを作製した。
【００８２】
比較例９
剥離剤として、（ａ）成分：付加反応型のシリコーン系剥離剤（ＢＹ２４−１６２，東レダウコーニングシリコーン社製、固形分濃度３０％）９０部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）１０部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角７２．９度の剥離層を用いた以外は参考実施例１と同様に粘着テープを作製した。
【００８３】
比較例１０
剥離剤として（ａ）成分：付加反応型のシリコーン系剥離剤（ＢＹ２４−４００，東レダウコーニングシリコーン社製、固形分濃度３０％）８０部に、（ｃ）成分：反応性有機レジン系剥離コントロール剤（ＳＤ−７２９２，東レダウコーニング社製．固形分濃度７０％）２０部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角７６．９度の剥離層を用いた以外は参考実施例１と同様に粘着テープを作製した。
【００８４】
比較例１１
剥離剤として（ａ）成分：付加反応型のシリコーン系剥離剤（ＢＹ２４−４００，東レダウコーニング社製、固形分濃度３０％）８５部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）５部（ｃ）成分：反応性有機レジン系剥離コントロール剤（ＳＤ−７２９２，東レダウコーニング社製、固形分濃度７０％）１０部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角７５．２度の剥離層を用いた以外は参考実施例１と同様に粘着テープを作製した。
【００８５】
比較例１２
剥離剤として（ａ）成分：付加反応型のシリコーン系剥離剤（ＢＹ２４−４００，東レダウコーニング社製、固形分濃度３０％）５０部に、（ｂ）成分：エチルセルロース（粉末試薬、東京化成工業社製、４５〜５５ｃｐｓ  ５％  ｉｎ  Ｔｏｌｕｅｎｅ＋Ｅｔｈａｎｏｌ（８０：２０）Ｓｏｌ．ａｔ２５℃）５部、（ｃ）成分：反応性有機レジン系剥離コントロール剤（ＳＤ−７２９２，東レダウコーニング杜製、固形分濃度７０％）４５部を加えた混合物を、溶剤としてトルエンで溶解した。該混合物１００部に対して白金系触媒（ＳＲＸ−２１２、東レダウコーニング社製）を２部添加した混合溶液を剥離剤塗工液とし、これを固形分０．３ｇ／ｍ2となるように塗工・乾燥して得た接触角７６．１度の剥離層を用いた以外は参考実施例１と同様に粘着テープを作製した。
【００８６】
上記各参考実施例、実施例、および比較例で得られた粘着テープについて、それぞれ下記の方法により評価を行い、それらの結果を表−１、表−２に示した。
＜硬化性＞
シリコーン系剥離剤の硬化性は上記シリコーン系剥離剤を基材に塗布乾燥し、指の腹で擦って硬化性が良好な乾燥条件を評価した。
◎；１２０℃×３０秒（基材温度８５℃）以下で硬化性    良好
○；１３０℃×３０秒（基材温度９０℃）以下で硬化性    良好
△；１４０℃×３０秒（基材温度９５℃）以下で硬化性    良好
×；１４０℃×３０秒（基材温度９５℃）でも硬化性      不良
【００８７】
＜残留接着率＞
粘着テープの剥離剤層面に粘着テープ（日東電工（株）製ポリエステルテープＮｏ．３１Ｂ）を貼り付けし、ゴムロールで密着させてから、２５ｇ／ｃｍ2の荷重を掛けたまま７０℃で２０時間放置した後、剥離層面から粘着テープを引き剥がし、常温に１時間以上放置した後、ステンレス版の研磨面に貼り付け、０．３ｍ／分にて１８０°剥離したときの粘着力（Ａ）と、テフロンシートに粘着テープ（日東３１Ｂ）を貼り付けし、ゴムロールで密着させてから、２５ｇ／ｃｍ2の荷重を掛けたまま７０℃で２０時間放置した後、剥離層面から粘着テープを引き剥がし、常温に１時間以上放置した後ステンレス版の研磨面に貼り付け、０．３ｍ／分にて１８０°剥離したときの粘着力（Ｂ）を測定し、（Ａ）と（Ｂ）との比率（Ａ／Ｂ）×１００を残留接着率（％）として求めた。
【００８８】
＜接触角＞
基材のポリラミネート処理面側に施した剥離剤塗布面に、水とエタノールの重量比を１：１に調整した溶液を５μｌ滴下し、３０秒後に接触角を測定した。（測定装置：協和界面科学（株）、ＣＡ−Ｘ型接触角計）
【００８９】
＜相溶性＞
各（ａ）、（ｂ）、（ｃ）成分を有機溶剤に溶かしたシリコーン系剥離剤溶液を良く攪拌した後、ビーカーに３００ｍｌ取り、樹脂相とシリコーン相とが分離する時間を測定し評価した。
Ｏ：１時間以上分離しない。
×：１時間以上分離しないが、塗工性が悪く実用に適さない。
××：１時間以内に相分離し、実用に適さない。
【００９０】
＜背面剥離力＞
ＪＩＳ  Ｚ  ０２３７に準じて粘着テープの粘着剤塗布面を剥離剤塗布面に貼付け３０分後、０．３ｍ／分にて１８０°剥離力を引張り試験にて測定した。
【００９１】
＜動摩擦係数＞
ＪＩＳ  Ｐ  ８１４７に準じる摩擦係数試験方法にて、粘着テープの剥離剤処理面と同じ剥離剤処理面との水平方向での動摩擦係数を測定した。
【００９２】
＜筆記性＞
油性マジックを剥離剤塗布面に筆記した後、キムワイプにて拭き取ったときにマジックが落ちなくなるまでの時間を測定し評価した。
◎：マジックで筆記後０〜１０秒に拭き取った場合にマジックが落ちない
○：マジックで筆記後１１〜３０秒に拭き取った場合にマジックが落ちない
△；マジックで筆記後３１〜６０秒に拭き取った場合にマジックが落ちない
×；マジックで筆記後６１秒以上に拭き取った場合にマジックが落ちない
【００９３】
＜重ね貼り性＞
ＪＩＳ  Ｐ  ３９０２に規定する外装用段ボール箱（Ｋ−７強化段ボール）に対し、枯着テープを貼付け、さらに該粘着テープ背面上に粘着テープを貼付けた後に重ね貼りした粘着テープが剥がれるまでの時間を測定した。サンプル数は２０枚で行い、時間ごとの剥がれた枚数を測定値として評価した。
◎；１日経過後１枚も剥がれることがない
○；１日経過後５枚以下の剥がれがある
△；１日経過後１０枚以下の剥がれがある
×；３時間以内にすべてはがれる
【００９４】
＜封緘性＞
ＪＩＳ  Ｐ  ３９０２に規定する外装用段ボール（Ｋ−７強化段ボール）に対し、粘着テープを貼付けた時の作業性を評価した。
○；作業性良好
△；作業性やや良好（実用上使用可能）
×；作業性不良（実用上間題あり）
【００９５】
＜粘着テープの巻き戻し性＞
作製した粘着テープを巻き戻す際の作業性を評価した。
○；作業性良好
△；作業性やや不良（実用上問題なし）
×；作業性不良（実用上問題あり）
【００９６】
＜粘着テープの耐熱性＞
粘着テープの耐熱性については、得られた粘着テープを８０℃の環境下に２日間放置後、変角連続剥離試験機（テスター産業製）を用いて、剥離速度３０ｍ／ｎｉｎで剥離させた時の巻き戻し性について、ラミネート層の浮き、および基材の層間割れの有無を目視により観察した。ここで、ポリオレフィン系樹脂層の浮き（ポリ浮き）は、剥離力が重剥離化したためにラミネート部が引っ張られて表面に凹凸を生じる状態を示し、また基材の層間割れは、剥離剤塗布面と粘着剤塗布面とで正常に剥離されず、基材の層間で割れが生じる現象であり、下記の基準で評価した。
○；ポリ浮き、層間割れともになく、実用上適している
×；層間割ればないが、ポリ浮きが生じ．実用上適さない
××；層間割れが生じ、実用上適さない
【００９７】
【表１】
0003599158.tif 000004
【００９８】
【表２】
0003599158.tif 000005
【００９９】
表１、２から明らかなように、実施例１〜１０の様な本発明の構成では、シリコーンの硬化性に優れ、重ね貼りが可能で、ノンスリッブ性に優れ、かつ筆記性が良好で、さらに巻き戻し評価において耐熱性も優れていた。
【０１００】
表１における比較例１、２では、巻き戻しの際の剥離力が重いために比較例１では層間割れ、比較例２ではポリ浮きが生じる。また、比較例２は粘度が高く塗工性に難がある。比較例３、７では重ね貼り性（背面剥離力）、筆記性、ノンスリップ性の３機能性が劣る。比較例４では背面剥離力が高いため巻き戻し性が悪く、耐熱性でも層間割れが生じる。比較例５では、Ｂ成分のＴｇが低いため、耐熱性でポリ浮きが生じる。比較例６では、剥離剤溶液の相溶性が悪く、１時間以内に相分離してしまうため、実用には適さない。
【０１０１】
表２における比較例８では、耐熱処理前から巻き戻し性が劣り、比較例９、１１では、重ね貼り性（背面剥離力）、筆記性、ノンスリップ性の３機能性が劣る。比較例１０では重ね貼り性は良好だが、筆記性、ノンスリップ性に劣る。比較例１２では、筆記性、巻き戻し性がやや劣り、耐熱性ではポリ浮きが生じる。
【０１０２】
【発明の効果】
本発明により、重ね貼り性、ノンスリップ性、および筆記性などに優れ、しかも耐熱性に優れた作業性の良い粘着テープを提供することが可能となり、産業界に寄与するところが大である。